(57)【特許請求の範囲】
【請求項１】
分離軟骨細胞由来のインビトロで基質上に再形成された軟骨組織を含む生物学的材料であって、当該軟骨組織が本質的細胞外マトリックスを有し、かつ、軟骨細胞が平らで基質に平行に配置されている表面領域と軟骨細胞が球状である中部及び深部領域を有しており、当該表面、中部及び深部領域のマトリックスがコラーゲン線維を含んでいる連続層の軟骨組織であることを特徴とする、生物学的材料。
【請求項２】
基質が少なくとも一つの付着因子で被覆された多孔性組織培養挿入体を含む、請求項１の生物学的材料。
【請求項３】
挿入体がミリセル（商標）−CMである、請求項２の生物学的材料。
【請求項４】
少なくとも一つの付着因子がコラーゲンである、請求項２または３の生物学的材料。
【請求項５】
コラーゲンがＩ又はII型コラーゲンである、請求項４の生物学的材料。
【請求項６】
コラーゲンが主にII型コラーゲンである、請求項４または５の生物学的材料。
【請求項７】
軟骨組織が、4.5ないし6.5のガラクトサミン対グルコサミンの比を有するガラクトサミンとグルコサミンを含んでいるプロテオグリカンを含む、請求項１〜６いずれかの生物学的材料。
【請求項８】
マトリックス内に硫酸プロテオグリカンをさらに含む、請求項１〜７いずれかの生物学的材料。
【請求項９】
硫酸プロテオグリカンの量が表面領域から中部及び深部領域へ増加する、請求項８の生物学的材料。
【請求項１０】
障害又は欠損軟骨を置換又は修復するのに使用する、請求項１〜９いずれかの生物学的材料。
【請求項１１】
骨折の治癒を促進するのに使用する、請求項１〜９いずれかの生物学的材料。
【請求項１２】
生体から分離された関節軟骨組織から軟骨細胞を分離すること、
上下に増殖培地を適用するために選択した基質上に、単層の軟骨細胞を形成させること、および
上下に適用された増殖培地中の基質上で軟骨細胞を培養して、実質的細胞外マトリックスを有し、かつ、軟骨細胞が平らで基質に平行に配置されている表面領域と軟骨細胞が球状である中部及び深部領域を有しており、当該表面、中部及び深部領域のマトリックスがコラーゲン線維を含んでいる連続層の軟骨組織であることにより特徴とする、生物学的材料を生成すること、
を含む、再形成軟骨組織含有生物学的材料の製造方法。
【請求項１３】
軟骨細胞がヒト関節軟骨組織から分離される、請求項12の方法。
【請求項１４】
軟骨細胞がウシ関節軟骨から分離される、請求項12の方法。
【請求項１５】
軟骨細胞が連続的酵素分解技術により分離される、請求項12〜14いずれかの方法。
【請求項１６】
分離軟骨細胞が間葉細胞である、請求項12〜15いずれかの方法。
【請求項１７】
基質が少なくとも一つの付着因子で被覆した多孔性組織培養挿入体である、請求項12〜16いずれかの方法。
【請求項１８】
多孔性組織培養挿入体がミリセル（商標）−CMである、請求項17の方法。
【請求項１９】
付着因子がＩ型コラーゲン、II型コラーゲン、IV型コラーゲン、フィブロネクチン、ゼラチン、ラミニン、ポリリシン、ビトロネクチン、シトタクチン、エキノネクチン、エンタクチン、テナスシン、トロンボスポンジン、ウボモルリン、ビグリカン、コンドロイチン硫酸、デコリン、デルマタン硫酸、ヘパリン及びヒアルロン酸からなる群から選ばれる、請求項17または18の方法。
【請求項２０】
少なくとも一つの付着因子がＩ型コラーゲンである、請求項19の方法。
【請求項２１】
軟骨細胞を少なくとも0.1×106/cm2の細胞密度で培養する、請求項12〜20いずれかの方法。
【請求項２２】
軟骨細胞を1.0ないし７×106/cm2の細胞密度で培養する、請求項12〜20いずれかの方法。
【請求項２３】
増殖培地がハムのF12培地である、請求項12〜22いずれかの方法。
【請求項２４】
軟骨細胞を少なくとも14日間培養する、請求項12〜23いずれかの方法。
【請求項２５】
関節疾患の処置に有効なことが期待される医薬調製品に組織をさらすこと、及び組織に対する医薬調製品の効果を測定することをさらに含む、請求項12〜24いずれかの方法。
【請求項２６】
軟骨組織の増殖をもたらすことが期待される基質に組織をさらすこと、及び組織に対する基質の効果を測定することをさらに含む、請求項12〜24いずれかの方法。
【請求項２７】
請求項12〜26いずれかの方法によりインビトロで再形成した軟骨組織。
【発明の詳細な説明】
発明の分野
本発明は、再形成軟骨組織、再形成軟骨組織の製造法、及び分離軟骨細胞由来のインビトロで再形成された軟骨組織に関する。
発明の背景
関節軟骨は、関節連結骨の末端に見出される特殊組織である。軟骨は、他の結合組織と異なり、血管、神経、リンパ管及び基底膜に欠ける。それは、圧縮力に対する負荷耐性の分布及び関節機能の一部である円滑な滑りに関与する。
軟骨は、水、コラーゲン、プロテオグリカン及び非コラーゲン蛋白並びにリピドから成る、豊富な細胞外マトリックスを合成する軟骨細胞より成る。コラーゲンは、プロテオグリカンをトラップし、組織に引張り強さを与えるのに役立つ。II型コラーゲンは、軟骨組織中の主なコラーゲンである。プロテオグリカンは、可変数のグリコサミノグリカン鎖、ケラタン硫酸、コンドロイチン硫酸及び／又はデルマタン硫酸及び蛋白核に共有結合したＮ−結合及びＯ−結合オリゴ糖より成る。硫酸グリコサミノグリカンは、負に電荷され、その結果、水中に生ずる浸透膨潤圧となる。
組織学的には、関節軟骨は非常に均質に見えるが、マトリックス組織及び組成が表面ないし深部領域と異なる（アイドロット及びキュエットナー、コネクティブ・ティッシュー・リサーチ18:205、1988;ザネティ等、ジャーナル・オブ・セルラー・バイオロジィ101:53、1985並びにポール等、ジャーナル・オブ・アナトミィ138:13、1984）。関節軟骨は、組織の表面から骨に隣接した組織の基底までの特徴の特質移行を示す領域から成るように見える。表面領域では、例えば軟骨組織は平らであり、接線状に配列したコラーゲンとごくわずかのプロテオグリカンとを含むマトリックスに埋め込まれた表面に平行である。中部領域では、軟骨細胞は球状で、プロテオグリカン及び斜めに組織されたコラーゲン繊維に富んだマトリックスに囲まれる。ケラタン硫酸リッチなプロテオグリカンは、軟骨表面から離れるにつれて濃度を増す（デネティ等、上掲）。
超微細構造変化は、細胞周囲及びなわ張り間マトリックス領域の間で明らかである。細胞周囲コラーゲン繊維はずっと薄く、なわ張り間領域でコラーゲンの通常に68nm同期性特徴を示さない。どのようにしてこれらの領域が作られ又は維持されるかは知られていない（ポール等、上掲；ウルバン及びベイリス、バイオケミカ・エト・バイオフィジカ・アクタ992,59,1989;ブラウン等、コネクティブ・ティッシュ・リサーチ24:157,1990;シュナイダーマン等、ジャーナル・オブ・オーソパエディック・リサーチ・4:393,1986）。
軟骨組織及び病理生理学の研究は、軟骨組織の限られた利用可能性とインビボ軟骨組織の組織をミミックするインビトロ培養システムが無いことにより極めて限られて来た。インビボで、軟骨は除去され外植片培養で維持されるが、これらの培養に関連する幾つかの問題がある（ポール等、上掲；レイン及びブライトン、アースリティス・アンド・リューマチズム17:235,1974並びにモラレス等、ジャーナル・オブ・バイオロジカル・ケミストリィ259:6720,1984）。培養の間に、軟骨からマトリックス分子の損失があり、従って実験作業に利用できる軟骨の量が限られる。軟骨細胞は、軟骨から分離されて、単層培養システムで生育されて来た（マニング及びボナー、アースリティス・アンド・リューマチズム10、235、1967;ホーウィツ及びドーフマン、ジャーナル・オブ・セルラー・バイオロジィ45,434,1970並びにグリーン、クリニカル・オーソパエディクス・アンド・リレイテッド・リサーチ75,248、1971）。しかしながら、これらの培養で軟骨細胞表現型は、不安定であり、そしてＩ型コラーゲン及び小非集合プロテオグリカンの生成から明らかなように、軟骨細胞は繊維芽細胞に脱分化する（フォン・デア・マーク等、ネイチャー267:531,1977及びソラーシュ、アメリカン・ジャーナル・オブ・メディカル・ジェネティクス34:30,1989）。
球状形で軟骨細胞を維持すると、軟骨細胞表現型の脱分化を遅らせるか又は防止することを示した（ワット及びダトヒア、ディファレンティエイション38:140,1988）。従って、培養システムが細胞を球状形に維持するために開発された。懸濁培養中、コラーゲンゲル中、アガロースゲル中又は上、組成アガロース−コラーゲンゲル中、アルギン酸塩中又はアパタイトビース上、単層又は小滴形で高密度でプレートされた一次細胞培養、或は単層培養と続くアガロース培養への転移との組合わせを使用して脱分化を遅らせるか又は防止することを試みた（ケトナー等、ジャーナル・オブ・セルラー・バイオロジィ93:743、1982;バン・カンペン及びベルドフィゼン、エクスペリメンタル・セル・リサーチ140:440,1982;デルブルック等、コネクティブ・ティッシュ・リサーチ15:155,1986;トンプソン等、エクスペリメンタル・セル・リサーチ157:483,1985;バスラー等、インヒドロ22:113,1986;チュング、インビトロ・セル・デベロップメンタル・バイオロジィ21:353,1985;グオ等、コネクティブ・ティッシュ・リサーチ19:277,1989;オウルソウス等、インビトロ25:659,1989並びにソルーシュ、ジャーナル・オブ・セルラー・バイオケミストリィ45:258、1991）。
軟骨細胞表現型を維持する別の試みがなされ、拡散チャンバーで、又は単層で、ベータTGF（オドリスコル等、トランス・オーソプ・レス（Trans.Orthop.Res.）37:125,1991及びナカハラ等、ボーン11:181,1990）又は軟骨膜移植片（アミール等、コネクティブ・ティッシュ・リサーチ18:27,1988）の存在で間充織細胞を生育することにより軟骨形成を誘導した。II型コラーゲン及び関節軟骨に特異的軟骨なプロテオグリカンの合成により示されるように、上記条件の全てにおいて、軟骨細胞は少なくとも部分軟骨細胞表現型を維持する。しかしながら、これらの型の培養に伴う多くの問題がある。幾らかの培養で、増殖は阻害され、そのため限られた数の細胞しか産生しない。これらの培養物から細胞を分離することが困難なことも判った。しかしながら、最も重要な限定は、これらの培養システムが上記の細胞及びマトリックス組織を含む、関節軟骨のインビボ形態学をミミックできないことである。
グリーン（クリニカル・オーソパエディクス・リレイテッド・リサーチ75:248,1971）は、ミリポアセルロースアセテート挿入体上ペレット集合培養でインビボで軟骨細胞を生育する方法を教示する。グリーンは、ウサギ軟骨細胞による軟骨粘液様マトリックスのインビトロ生成を記載する。クェトナー等（ジャーナル・オブ・セルラー・バイオロジィ93:751（1982））は、プラスチック皿上でのウシ軟骨細胞の培養方法を記載する。米国特許第4,356,261号において、クェトナーは、回転びん中懸濁培養で軟骨細胞を培養する方法を記載する。II型コラーゲンが、インビトロで合成された主要マトリックス会合コラーゲンであるとして報告された。クェトナー等は、35Sパルス標識培養のクロマトグラフィによるそれらの培養システムで軟骨細胞により合成されたプロテオグリカンを分析した。合成されたプロテオグリカンは、インビボウシ関節軟骨のものと比較した。バスラー等（1986）は、分泌マトリックスと軟骨細胞の集合体が旋回振盪機により生成した、ヒト軟骨細胞の懸濁培養を教示する。II型コラーゲン及びプロテオグリカンが、免疫蛍光法及びラジオイムノアッセイにより分泌マトリックス中に検出された。
チュング（インビトロ・セル・デベロップメンタル・バイオロジィ21:353,1985）は、多孔性ヒドロキシアパタイトセラミック顆粒上、イヌ軟骨細胞の培養方法を教示する。報告によれば、細胞は13ケ月まで増殖し、異染性細胞外マトリックスを分泌した。アガロースゲルマトリックスも、ヒト軟骨細胞のインビトロ培養に適当であると記載されている（デルブルック等、コネクティブ・ティッシュ・リサーチ15:155,1986）。デルブルック等は、アガロースに分布し、なわ張り間様部分により囲まれた細胞周囲部を形成するヒト軟骨細胞を開示した。II型コラーゲンが、免疫蛍光法によりゲルマトリックス培養で検出され、酸可溶性コラーゲンをSDSポリアクリルアミドゲル電気泳動により試験した。
ワット及びダドヒア（ディファレンティエイション38:140,1988）は、ブタ軟骨細胞の培養用のコラーゲン及びアガロースの複合ゲルを開示する。複合ゲルは軟骨細胞が拡散するのを防止した。しかしながら、事実上、細胞外マトリックスは低密度培養複合ゲルに分泌しなかった。
マクリス等（インビトロ・セル・デベロップメンタル・バイオロジィ21:180,1985）は、ポリスチレンプラスチック培養皿に移されたコラーゲンを含む、抹消神経系細胞を培養するためのコラーゲン表面を教示する。マクリス等は、移転コーチング方法が、吸着技術により生成されたコラーゲンコーチングに比べ、増強されたコラーゲン接着及び、培養された神経細胞の増加した長期間生存を生じたことを開示する。
発明の要約
本発明者は、分離軟骨細胞由来の基質にインビトロで軟骨組織を再形成した。再形成軟骨組織は、動物関節軟骨組織と実質的に同様の生化学的組成並びに細胞及びマトリックス組織を有する。特に本発明者は、インビボでウシ軟骨に見出されたものと極めて類似の実質的細胞外マトリックス及び所有（possessing）領域を有する連続層の軟骨組織により特徴付けられる軟骨を再形成した。表面領域は、平らで基質に平行に配置される軟骨細胞とコラーゲン繊維を含むマトリックスにより特徴付けられる。中部及び深部領域は表面軟骨細胞を有し、マトリックスはコラーゲン繊維を含む。再形成軟骨組織は、超微細構造的にインビボウシ軟骨のそれと類似の細胞周囲及びなわ張り間配置を有する。
本発明の再形成軟骨は又、動物関節軟骨と実質的に同じ生化学的組成を有する。特にII型コラーゲンは再形成軟骨全体に存在し、本発明の再形成軟骨組織のグリコサミノグリカン中のガラクトサミン対グルコサミンアミノ糖の比は、約4.5と6.5の間である。本発明の再形成軟骨組織のある条件下で、インビボ軟骨組織に対すると同様の方法で、インターロイキン１βに反応する。
大まかに述べると、本発明は動物関節軟骨組織と実質的に同じ生化学的組成並びに細胞及びマトリックス組織を有する、インビトロで再形成された軟骨組織に関する。
本発明は、又、関節軟骨組織から軟骨細胞を分離すること、基質の上下で適用されるべき増殖培地を可能にするために選択される基質上に単層の軟骨細胞を形成させること、増殖培地中、基質上の軟骨細胞の上下で適用される基質上で軟骨細胞を培養し、関節軟骨組織と事実的に同じ生化学的組成並びに細胞及びマトリックス組織を有する組織を生成することを含む、再形成軟骨組織の製造方法に係る。
本発明の方法の一態様において、関節軟骨組織は、動物の関節から取られ、軟骨組織を分解して分離軟骨細胞を得、単層の軟骨細胞が基質の上下で適用される増殖培地を可能にするために選択される基質上で形成され、軟骨細胞は、基質上の軟骨細胞の上下で適用される増殖培地中、基質上で培養されて、関節軟骨組織と実質的に同じ生化学的組成並びに細胞及びマトリックス組織を有する組織を生成する。
さらに、本発明は、軟骨組織を分解して分離軟骨細胞を得ること、基質上に単層の軟骨細胞を形成すること、軟骨細胞と増殖培地を培養して関節軟骨組織と実質的に同じ生化学的組成並びに細胞及びマトリックス組織を有する組織を生成することによるインビトロで再形成された人工軟骨組織に係る。
その上さらに本発明は、本発明の再形成軟骨組織を用い製薬製品の関節疾患の処置の効力を試験する方法及び障害又は欠損軟骨を置換又は修復するインプラントとして本発明の再形成組織を用いる方法に係る。本発明は、又、本発明の再形成組織を患者の骨折部位に挿入することによる骨折の処置方法並びに軟骨組織の増殖に影響を及ぼすことが期待される基質に組織をさらすこと及び組織に対する基質の効果を測定することを含む、軟骨組織の増殖に影響を及ぼす基質の試験方法に係る。
【図面の簡単な説明】
図１は、コラーゲン被覆挿入物（Ｆ）上で培養された軟骨細胞により産生され、トルイジンブルーで染色された軟骨を示す、顕微鏡写真である。
図２は、ウシ関節由来の軟骨を示す顕微鏡写真である。
図３は、関節軟骨（Ｃ）の細胞組織特質の欠損を示す胎児軟骨の顕微鏡写真である。
図４は、コラーゲン被覆挿入物上の培養物中に産生した軟骨組織内の細胞周囲マトリックス（→）及びなわ張り間マトリックスにより囲まれた軟骨細胞の電子顕微鏡写真である。
図５は、特徴的周期バンドによりコラーゲン繊維の存在を示す再形成軟骨組織のなわ張り間マトリックスの電子顕微鏡写真である。
図６は、培養物中に産生した軟骨組織のペプシン抽出物（Ｅ）中のII型コラーゲンとコラーゲン標準（Ｓ）の存在を示すウエスタンブロットである。
図７は、抗II型コラーゲン抗体、次いでリン酸アルカリと接合した抗ウサギIgGとインキュベートした再形成軟骨組織のセクションの顕微鏡写真である。
図８は、第VIII因子関連抗原に向けられた抗体とインキュベートし、図７のように反応した再形成軟骨組織のセクションの顕微鏡写真である。
発明の詳細な説明
これまで述べたように、本発明は、動物関節軟骨組織と実質的に同じ生化学的組成並びに細胞及びマトリックス組織を有するインビトロで再形成された軟骨組織を提供する。
本発明の再形成軟骨組織は、重要な細胞外マトリックスを有し、且つ軟骨細胞が平らで基質に平行に配置される表面領域並びに軟骨細胞が球状である中部及び深部領域を含み、そして表面、中部及び深部領域のマトリックスがコラーゲン線維を含む、連続層の軟骨組織により特徴付けられる。
本発明は、又、再形成軟骨組織を生成する方法に係る。方法は、軟骨組織から軟骨細胞を分離することを含む。特に関節軟骨は、動物の関節から取り出し得、そしてそれは分解して分離軟骨細胞を得うる。単層の軟骨細胞が基質上に形成され、軟骨細胞は、増殖培地に培養されて関節軟骨組織と実質的に同じ生化学的組成並びに細胞及びマトリックス組織を有する組織を生成する。
本発明の再形成軟骨組織は、動物、好ましくはヒト、ウシ及びウサギ、最も好ましくはヒト由来の関節軟骨から分離された軟骨細胞から調造しうる。特に便利なシステムはウシ関節軟骨から例えば中手指節関節から分離された軟骨細胞から調製しうる。本発明の方法に用いうる軟骨細胞は、軟骨細胞表現型及び軟骨細胞の前駆体細胞、例えば胎児細胞及び間充識細胞を有する細胞を含む。
軟骨細胞は、連続的酵素分解技術、例えばカンデル等、バイオケミカ・エト・バイオフィジカ・アクタ1035:130,1990に記載されるものを含む、当業者に知られた技術を用い分離しうる。例えば、軟骨は0.5％プロテアーゼ、続いて0.04％細菌コラゲナーゼで処理しうる。
軟骨細胞は、基質の上下で適用される増殖培地を可能にするために選択される基質上にプレートする。好ましくは、基質は付着因子で被覆された多孔性組織培養挿入体、例えばミリセル（商標）−CM挿入体である。付着因子は、当業界で既知であり、例えばストリュヒ及びビッセル、ジャーナル・オブ・セルラー・バイオロジィ110:1045,1990及びブック及びホーウィッツ、アン・レブ・セル・バイオロジィ3:179,1987参照。付着因子の例は、Ｉ型コラーゲン、II型コラーゲン、IV型コラーゲン、コラーゲンの切片の合成ペプチド、好ましくはコラーゲンのα１（１）鎖に存在する15アミノ酸配列766GTPGPQGIAGQRGVV780（バトナガー及びキイアン、38ス・アニュアル・ミーティング・オブ・ジ・オーソペディック・リサーチ・ソサエティ17:106,1992）、フィブロネクチン、ゼラチン、ラミニン、ポリリシン、好ましくは、ポリ−Ｌ−リシン及びポリ−Ｄ−リシン、ビトロネクチン、シトタクチン、エキノネクチン、エンタクチン、テナスシン、スロンボスポンディン、ウボモルリン、ビグリカン、コンドロイチン硫酸、デコリン、デルマタン硫酸、ヘパリン及びヒアルロン酸を含む。好ましくは、本発明の方法に用いられる付着因子は、コラーゲン、最も好ましくはＩ型コラーゲンである。軟骨細胞は、少なくとも0.1cm2の、好ましくは1.0−７×106cm2の高細胞密度でプレートする。
本発明の好ましい態様では、基質は、細孔径0.4μｍの発育付着因子、好ましくはコラーゲン、最も好ましくは酢酸に希釈したＩ型コラーゲンで被覆した、ミリセル（商標）−CM組織培養挿入体である。挿入体は、続いて空気乾燥し、例えば紫外線により滅菌する。
被覆基質上にシードされた軟骨細胞は、適当な培養条件で生育しうる。適当な培養培地の例は、当業界で既知であり、例えばハムのF12培地である。培養培地は、血清、例えばウシ胎児血清を約２−15％の濃度範囲で含み得、さらに成育因子及びアスコルビン酸を含みうる。培養培地は基質の上下に適用される。細胞は、CO2を補充した加湿大気中、37℃で少なくとも14日間培養しうる。細胞を14日以下培養して軟骨組織と全く類似していないが移植に適しうる再形成生成物を得る。
本発明者は、14日後、培養物中、細胞がインビボウシ軟骨と実質的に同一である本質的細胞外マトリックスを伴う組織を生成することを見出した。細胞は、重要な細胞外マトリックスを生成し、インビボで天然ウシ軟骨に見られるものと極めて類似の連続層の軟骨組織所有領域を形成する。表面領域は、平らな形態とトルイジンブルーで染まらないかほとんど染まらないマトリックスを有し、硫酸プロテオグリカンの相対的不存在を示す、軟骨細胞により特徴付けられる。中部及び深部領域の軟骨細胞は、球状外形を有し、マトリックスは、トルイジンブルーで染色することにより明らかにされるように豊富な硫酸プロテオグリカンを含む。コラーゲン線維は、マトリックス全体に広がって存在する。
再形成軟骨組織は、超微細構造的にインビボウシ軟骨のものと類似の細胞周囲及びなわ張り間配置を有する。軟骨細胞は、豊富なラフな小胞体を有し、マトリックスにより囲まれている。細胞周囲のマトリックスは、数多くの薄い非バンドコラーゲン線維を含む。なわ張り間マトリックス中のコラーゲンは、関節軟骨と同様、凝縮されず電子半透明アモルファス物質に包埋されない。マトリックスのなわ張り間部分中のコラーゲン線維は、軟骨組織のなわ張り間領域中のコラーゲン線維の周期的バンド特徴を示す。
再形成軟骨組織の生化学的組成は、動物関節軟骨組織と実質的に同じである。例えば再形成軟骨組織中のII型コラーゲンの存在は、軟骨細胞の特異表現型を示す。II型コラーゲンの存在は、ポリアクリルアミドゲル電気泳動及びウエスタンブロット分析により、再形成軟骨組織に測定された。II型コラーゲンは、II型コラーゲンに向けられたポリクローナル抗体を用いる軟骨の免疫組織化学染色により測定されるように再形成軟骨組織全体に存在する。本発明の再形成軟骨組織中の軟骨に存在するグリコサミノグリカン中に見出されるガラクトサミン対グルコサミンアミノ糖の比は、約4.5と6.5の間である。
幾る条件下での再形成軟骨組織は、インビボ軟骨組織に対する同様の方法でインターロイキン１βに反応する。インターロイキン１βは、軟骨マトリックス巨大分子を崩壊させることができ、プロテオグリカンの合成を阻害することができるマトリックスメタロプロテアーゼの生成を促進する。ある条件下で、ヒト組換えインターロイキン１βによる再形成組織の処理は、結果として軟骨及びマトリックス組成の欠失となる。
本発明の再形成軟骨組織は、軟骨構造、機能及び開発のインビトロ研究のためのモデルシステムとして用いることができる。特に、本発明の再形成軟骨組織は、関節の疾患、例えば骨関節炎、炎症関節症、敗血症性関節炎及び結晶性関節症の処置に有用な医薬調製品の試験に用いうる。本発明の再形成軟骨組織は、又、障害又は欠損軟骨を置換又は修復するために患者の関節にインプラントしうる。さらに、軟骨は、軟骨が血管浸透に対し通常耐性であるので、脈管形成因子を試験するのに用いることができる。本発明の再形成軟骨組織は、又、骨折の部位に挿入して、骨骨折の治癒を促進するのに用いることができる。
本発明の再形成軟骨組織は、又、軟骨組織の増殖に影響を及ぼす物質、即ちトロフィック因子を同定するのに用いうる。即ち、軟骨組織の増殖を阻害又は促進する物質は、軟骨組織の増殖に影響を及ぼすことが期待される物質を本発明の再形成軟骨組織に付加すること、及び物質の効果を測定することにより確認しうる。軟骨組織の増殖を促進又は阻害する物質のアゴニスト又は拮抗物質も、本発明の再形成組織を用いて確認しうる。
以下の非限定実施例は、本発明を示す。
実施例１
インビトロで軟骨組織を再形成すること
軟骨細胞は、カンデル等、バイオケミカ・エト・バイオフィジカ・アクタ1053:130（1990）に記載される連続的酵素分解技術を用い中手指節関節から得たウシ関節軟骨から分離した。概略述べると、軟骨は、0.5％プロテアーゼで１時間及び0.04％細菌性コラゲナーゼで一晩処理した。分離した軟骨細胞は、３回洗浄し、約1.5×106/cm2の細胞密度でコラーゲン被覆ミリセル（商標）−CM多孔性組織培養挿入体上にプレートした。
コラーゲン被覆挿入体を調製するために、ミリセル（商標）−CM、孔径0.4μｍをＩ型コラーゲン（ヒドロゲン、Ｉ型コラーゲン、コラーゲン・コーポレイション）で被覆し、12mM酢酸で1mg/mlに希釈した。被覆後、挿入体は18時間空気乾燥し、紫外線により15分間滅菌した。
軟骨細胞に接種したコラーゲン被覆挿入体は、滅菌組織培養ウエル中にプレートし、５％ウシ胎児血清を補足したハムのF12培地に培養した。細胞は、５％CO2を補足した湿潤大気中、37℃で培養した。培地は、最初のプレート後2.5−３日後に、その後各２日で変更した。加えた培地の容量は、用いた挿入体の大きさに依存した。大きな挿入体（3.0mm）については、1.5mlの培地を挿入体の上に置き、1.0mlを下に置いた。挿入体は３ケ月まで選択された時間間隔で集め、固定し、光学又は電子顕微鏡で調べた。
光学顕微鏡については、挿入体は10％ホルマリン中に固定し、パラフィンに包埋し、約５μｍ厚さのセクションにカットした。セクションをヘマトキシリンとエオシンのいずれかで染色して細胞を視覚化するか或はカチオン染料トルイジンブルーで硫酸プロテオグリカンを染色した。ウシ中手指節関節由来の無傷軟骨のインビボ試料を同様に光学顕微鏡用に処理した。
電子顕微鏡について、挿入体培養物の代表部分を２％グルタールアルデヒド中室温で１時間固定した。挿入体をリン酸緩衝液で洗浄し、１％四酸化オスミウム中に室温で１時間浸漬した。挿入体をリン酸緩衝液で洗浄し、100％エタノールに等級付けのエタノール中で脱水した。挿入体を100％プロピレンオキシドに20分間浸漬し、次いでプラスチック樹脂（スプル（商標））に包埋し、70℃で一晩重合した。薄いセクションにカットし、電子顕微鏡による試験の前に酢酸ウラニルとクエン酸鉛で染色した。
培養２週間後、細胞は、豊富な細胞外マトリックスを伴う組織を生成し、これはウシ軟骨インビボと実質的に同一であった。図１に示される、インビトロ培養により生成された軟骨組織と図２に示される、当業界で既知の、ウシ関節由来のインビボ軟骨組織との間で形態学的比較を行った。図２は、ウシ関節から解剖された軟骨組織における軟骨細胞の組織を示す。表面部分の軟骨細胞は平らで深部層の軟骨細胞はより球状である。トルイジンブルー染色は、硫酸プロテオグリカンの軟骨全体への存在を示す。染色は表面領域で明るくプロテオグリカンが少ないことを示唆する。胎児軟骨は図３に示されるように特異的細胞組織がない。
インビトロで増殖した、図１に示される軟骨細胞は、インビボウシ関節軟骨と極めて類似することが判った。光学顕微鏡による４週令培養の試験は、細胞が豊富な細胞外マトリックスを生成し、天然ウシ軟骨インビボ中に見られるものと非常に類似する連続層の軟骨組織所有領域を形成することを示した。表面領域は、平らな形態とトルイジンブルーで染色しないマトリックスを有し、硫酸プロテオグリカンの相対的不存在を示す軟骨細胞により特徴付けられた。中部領域の軟骨細胞は少し平らな外見を有し、マトリックスは、トルイジンブルー染色により生成する異染性により証明されるように、硫酸プロテオグリカンを含有した。深部領域の軟骨細胞は、外観が球状で、マトリックスは異染性であった。偏光顕微鏡による試験は、コラーゲン線維を示す複屈折を示した。
電子顕微鏡による試験は、培養組織が図４に示されるように、ウシ軟骨のものに類似の細胞周囲及びなわ張り間配置を有することを示した。豊富なラフな内質細網を有し、マトリックスに囲まれた軟骨細胞が観察された。細胞周囲マトリックスは、数多くの薄い非バンドコラーゲン線維を含有した。なわ張り間マトリックス中のコラーゲンはあまりまとまっておらず、関節軟骨に類似の電子半透明アモルファス物質に包埋されなかった。図５は、再形成軟骨組織のなわ張り間マトリックス由来のコラーゲン線維を示す。コラーゲン線維は、インビボ軟骨組織のなわ張り間領域中のコラーゲン線維の周期的バンド特徴を示す。マトリックス全体に点のように見え、プロテオグリカンの存在を示す数多くの電子密集顆粒が存在した。
実施例２
II型コラーゲンのインビトロ合成
インビトロで増殖した軟骨組織中のII型コラーゲンの存在を測定し、培養軟骨細胞がそれらの分化表現型を維持したことを確認した。
軟骨細胞培養は、上記実施例１に概説した方法に従って行い、２−４週間培養液中に維持した。軟骨組織は４℃で100μg/mlのペプシンにより抽出した。24時間後、付加的100μｇのペプシンを加えて抽出をさらに24時間続けた。ペプシン抽出物を同容量のレイエムリの緩衝液の添加により中和した。
II型コラーゲンの存在をレイエムリの方法（U.K.,ネイチャー（ロンドン）227,680（1974））に従ってドデシル硫酸ナトリウム（SDS−PAGE）の存在でポリアクリルアミドゲル電気泳動により測定した。８％ポリアクリルアミドゲルを用いた。ペプシン抽出物の資料をゲルに適用し、100Maで約２時間電気泳動に付した。ゲル上のバンドはクーマシィブリリアントブルーで染色することにより視覚化した。唯一のバンドがコラーゲン標準と同時移動するのが観察された。バンドのII型コラーゲンとの同一性はウエスタンブロット分析により確認した。ウエスタンブロット分析とは、コーディング,J.W.、モノクローナル・アンティボディズ：プリンシプルス・アンド・プラクティス,2版、アカデミック・プレス、ロンドン195−199頁1986に記載されるように一般に既知の標準的技術により実施した。バンドは、ゲルからニトロセルロースシートに電気泳動で移動させ、II型コラーゲンに向けられた２つの抗体の１つ或はＩ型コラーゲンに向けられた抗体（サウザン・バイオテクノロジィ・アソシエイション,U.S.A）とインキュベートした。１つの抗II型コラーゲンモノクローナル抗体はデベロップメンタル・スタディス・ハイブリドーマ・バンク，アイオワから得、一つはサウザン・バイオテクノロジィ・アソシエイション,U.S.Aから得たポリクローナル抗体であった。ブロットを３回洗浄に付し、抗IgG抗体に接合したアルカリホスファターゼ中、１時間インキュベートした。ブロットを３回洗浄し、１−30分、色が発達するまでNBT/BCIP（プロメガ、U.S.A）で分化した。
II型コラーゲンは、図６に示すように培養物中に検出された。図６の矢印で示すように、II型コラーゲンだけが再形成軟骨組織のペプシン抽出液中に検出された。結果は、II型コラーゲンが軟骨細胞培養により生成される主要コラーゲンであることを確認した。
軟骨細胞培養液中のII型コラーゲンの分布を以下のように試験した。培養コラーゲン組織の凍結切片を300I.U.精巣ヒアルロニダーゼにより37℃で15分間、前分解した。切片をリン酸緩衝食塩水中で洗浄し、ポリクローナル抗II型コラーゲン抗体（サザン・バイオテクノロジィ・アソシエイツ  1:100希釈）と室温で３時間インキュベートした。切片をリン酸緩衝食塩水で洗浄し、次いでアルカリホスファターゼと接合した抗ウサギIgG抗体（ベクター,U.S.A）と45分間インキュベートした。切片を３回洗浄した。５−ブロモ−４−クロロ−３−インドリルホスフェートニトロブルーテトラゾリウムを基質及び色発達用に加えた。次いで切片を核ファストレッド染料で対比染色し、カバーグラスを付し、光学顕微鏡により試験した。ブルー染色は、図７に示すように軟骨全体にII型コラーゲンの存在を示す。コントロール切片は、軟骨に存在しない第VIII因子指定抗原に向けられた抗体で染色した。軟骨マトリックスは、図８に示すようにコントロール切片では染色しなかった。
実施例３
インターロイキン１は軟骨細胞培養でのマトリックス損失を促進する
軟骨細胞培養を上記のように行い２週間増殖した。培養物を10ng/mlのヒト組換えインターロイキン１β（チバ−ガイギー、スイス）と７日間インキュベートした。７日後、培養液を実施例１で上記したように光学顕微鏡用に処理し、トルイジンブルーで染色後形態学的に評価した。トルイジンブルー染色は硫酸プロテオグリカンの存在の指示として行った。トルイジンブルー染色は、未処理のコントロールに比べ、IL−１で処理した培養液中で大きく減少し、残っている軟骨中の軟骨及びマトリックス組成の損失を示す。
実施例４
ガラクトサミン対グルコサミンの比
コンドロイチン硫酸及びデルマタン硫酸に存在するガラクトサミン対ヒアルロン酸及びケラタン硫酸に存在するグルコサミンの比は、挿入体培養液中で測定し、ウシ関節軟骨での比と比較した。
ウシ関節軟骨又はパパイン分解後の培養軟骨組織を含む組織試料を、6N塩酸で加水分解し、ウォーターのピコタグアミノ酸分析システム（バイオテクノロジィ・センター、ユニバーシティー・オブ・トロント）を用いる高圧液体クロマトグラフィにより試験し、ウシ関節軟骨中のガラクトサミン対グルコサミンの比は5.55であった。一方培養軟骨では、比は5.14であった。これらの比の間には有意な差はなく、これらのグリコサミノグリカンの比は、無傷の組織及び培養中に産生した人工組織のいずれでも同様であることを示す。ガラクトサミン対グルコサミンの比は、ウシ軟骨及び培養軟骨組織の細胞外マトリックスに存在するグルコサミノグリカンの型を示す。
【図１】
0003587305.tif 000002
【図２】
0003587305.tif 000003
【図３】
0003587305.tif 000004
【図４】
0003587305.tif 000005
【図５】
0003587305.tif 000006
【図６】
0003587305.tif 000007
【図７】
0003587305.tif 000008
【図８】
0003587305.tif 000009